상기 실시 예 4 에서 1 , 600 ℃ 온도 로 1 차 소결 하 여 소결 밀도 가 3 . 6 g / cm 3 내외 의 값 을 나타낸 1 차 소 결체 를 대상 으로 열간 등방 압 처리 ( HIP ) 장치 에서 아르곤 ( Ar ) 분위기 하 에서 1 , 600 ℃ 또는 1 , 750 ℃ 온도 로 180 MPa 압력 으로 가압 하 여 3 시간 동안 열처리 하 는 2 차 소결 을 수행 하 여 최종 적 으로 마그네슘 알 루미 네이트 스피넬 투명 세라믹 을 제조 하 였 다 .